Procédé de fabrication d’une composition pour plaque bipolaire, ledit procédé comprenant les étapes suivantes: - fournir un mélange composite à base d’au moins une charge conductrice carbonée et de polymère(s) (composant A), - incorporer audit mélange composite du graphite (composant B) et un liant polymère (composant C), caractérisé en ce que ledit mélange composite est issu du recyclage de batteries lithium-ion. Procédé selon la revendication 1, dans lequel le recyclage de batteries lithium-ion est effectué par un procédé choisi parmi la séparation physique, l’hydrométallurgie, ou une combinaison de ceux-ci. Procédé selon l’une des revendications 1 et 2, dans lequel ladite au moins une charge conductrice carbonée est du graphite utilisé comme charge active à l’anode de batterie lithium-ion. Procédé selon l’une des revendications 1 à 3, dans lequel ladite charge conductrice carbonée est un mélange de graphite et d'une autre charge conductrice carbonée, comme le noir de carbone, les nanotubes de carbone ou les fibres de carbone, présents dans la formulation de l'anode ou de la cathode de batterie Li-ion. Procédé selon l’une des revendications 1 à 4, dans lequel ledit polymère entrant dans la composition du composant A est un polymère fluoré, un polymère épaississant hydrosoluble, un élastomère polyoléfine, une résine acrylique ou un mélange de plusieurs de ces composants, y compris un mélange de polymères fluorés différents. Procédé selon la revendication 5, dans lequel ledit polymère fluoré est choisi parmi : les homopolymères de fluorure de vinylidène ; les copolymères comprenant des unités de fluorure de vinylidène et des unités issues d’un ou plusieurs monomères choisis dans la liste : fluorure de vinyle; trifluoroéthylène; chlorotrifluoroéthylène; 1,2-difluoroéthylène, tétrafluoroéthylène; hexafluoropropylène; perfluoro(alkyl vinyl)éthers tels que le perfluoro(méthyl vinyl)éther, perfluoro(éthyl vinyl)éther ou perfluoro(propyl vinyl)éther; perfluoro(1,3-dioxole); perfluoro(2,2-diméthyl-1,3-dioxole); le produit de formule CF 2 =CFOCF 2 CF(CF 3 )OCF 2 CF 2 X dans laquelle X est SO 2 F, CO 2 H, CH 2 OH, CH 2 OCN ou CH 2 OPO 3 H; le produit de formule CF 2 =CFOCF 2 CF 2 SO 2 F; le produit de formule F(CF 2 ) n CH 2 OCF=CF 2 dans laquelle n est 1, 2, 3, 4 ou 5; le produit de formule R’CH 2 OCF=CF 2 dans laquelle R’ est hydrogène ou F(CF 2 ) z et z est 1, 2, 3 ou 4; le produit de formule R’’OCF=CH 2 dans laquelle R’’ est F(CF 2 ) z et z est 1, 2, 3 ou 4; perfluorobutyléthylène; 3,3,3-trifluoropropène ou 2-trifluorométhyl-3,3,3-trifluoro-1-propène. Procédé selon l’une des revendications 1 à 6, dans lequel composant A présente la composition massique suivante : - 70 à 100% de graphite, - 0 à 10% d’épaississant hydrosoluble, - 0 à 10% d’élastomère polyoléfine, - 0 à 10% de résine acrylique, - 0 à 10% de polymère(s) fluoré(s), - 0 à 40% de polyoléfine, - 0 à 10% d'une seconde charge conductrice carbonée, la somme de tous ces pourcentages étant de 100%. Procédé selon l’une des revendications 1 à 7, dans lequel le graphite présent dans le composant A présente une taille de particules, exprimée en diamètre moyen en volume (Dv50) allant de 1 à 40 μm, préférentiellement de 5 à 30μm. Procédé selon l’une des revendications 1 à 8, dans lequel le graphite constituant le composant B a un diamètre moyen en volume (Dv50) allant de 50 à 500 µm, préférentiellement 75 à 150 µm. Procédé selon l’une des revendications 1 à 9, dans lequel ledit liant polymère constituant le composant C est une polyoléfine, un polymère fluoré, le polyphénylsulfone, le polyéthersulfone, une résine phénolique, une résine vinylester, une résine époxyde, ou un polymère cristal-liquide. Procédé selon l’une des revendications 1 à 10, dans lequel la composition massique de plaque bipolaire mise en œuvre dans le procédé consiste en : - composant B : 50 à 85%, - composant A : 1 à 50%, préférentiellement 10-25% - composant C : 5 à 40%, préférentiellement 10-20% la somme de ces pourcentages étant de 100%. Procédé de fabrication d’une plaque bipolaire, comprenant les étapes suivantes: - préparer une composition selon le procédé selon l’une des revendications 1 à 11, et - soumettre ladite composition à un moulage par injection. Procédé de fabrication d’une plaque bipolaire, comprenant les étapes suivantes: - préparer une composition selon le procédé selon l’une des revendications 1 à 11, et - soumettre la composition à un moulage par compression. Procédé de fabrication d’une plaque bipolaire, comprenant les étapes suivantes: - préparer une composition selon le procédé selon l’une des revendications 1 à 11, et - soumettre la composition à un procédé d’extrusion en continu. Plaque bipolaire obtenue par le procédé selon la revendication 12. Plaque bipolaire obtenue par le procédé selon la revendication 13. Plaque bipolaire obtenue par le procédé selon la revendication 14.